殺生物剤と有機官能性シランオリゴマーとを含む殺生物コーティング組成物であって、前記殺生物剤は前記組成物中に分散しており、前記殺生物剤と前記有機官能性シランオリゴマーとは化学結合していない殺生物コーティング組成物。前記殺生物剤が、第四級アンモニウム化合物、ビグアナイド、グアニジン、グルタルアルデヒド、ホルムアルデヒド、ヨードフォア、塩素、フェノール誘導体、アミン、金属塩、およびブロノポール酸化剤からなる群から選択される、請求項1に記載の組成物。前記殺生物剤が、前記全組成物の0.05~10w/vの範囲の量で存在する、請求項1または請求項2に記載の組成物。前記殺生物剤が、有機官能性シランオリゴマーに添加する前に、ポリマーマトリクス中にマイクロカプセル化されている、請求項1~3のいずれか一項に記載の組成物。前記シランオリゴマーの量が、前記全組成物の0.05~15w/vの範囲内にある、請求項1~4のいずれか一項に記載の組成物。前記有機官能性シランオリゴマーが、本明細書に定義されるシランオリゴマー、シルセスキオキサン、二脚状シランまたはこれらの混合物から選択される、請求項1~5のいずれか一項に記載の組成物。前記シランオリゴマーが、2~15個のモノマー単位を含む、請求項6に記載の組成物。前記シランオリゴマーが、下式:[式中、Qは官能基例えば、ハロ、ヒドロキシル、ニトロ、シアノ、カルボキシ、アミノであり、Mは存在しないか、またはリンカー例えば、1~10Cアルキレンであり、R1、R2およびR3のうち少なくとも1つはヒドロキシルであり、その他はハロ、ヒドロキシル、1~10Cアルキル、2~10Cアルケニルおよび2~10Cアルキニルから選択される。]で表されるシランモノマーの縮合により形成される、請求項6または請求項7に記載の組成物。前記有機官能性シランオリゴマーがシルセスキオキサンである、請求項1~8のいずれか一項に記載の組成物。前記有機官能性シランが二脚状シランである、請求項1~9のいずれか一項に記載の組成物。追加のポリマー成分をさらに含む、請求項1~10のいずれか一項に記載の組成物。フィルム形成剤をさらに含む、請求項11に記載の組成物。水溶液または適当な溶媒中の溶液の形態で用いられる、請求項1~12のいずれか一項に記載の組成物。請求項1~13のいずれか一項に記載の殺生物コーティング組成物によってコーティングされた表面を有する基質。請求項1~13のいずれか一項に記載の殺生物コーティング組成物を前記表面に塗布するステップを含む、基質の表面を消毒する方法。上部または内部に請求項1~13のいずれか一項に記載の組成物がコーティングされた繊維状材料または網目状泡を含む殺生物フィルタエレメント。本発明の目的は、種々の目的に適した殺生物コーティング組成物を提供することである。強力な殺生物特性を有し、基質表面への優れた密着性を示すこともできる殺生物組成物を提供することが本発明のさらなる目的である。塗布された表面の本来の特性に実質的に影響を及ぼさない、基質表面上に殺生物組成物の耐久性のあるコーティングを提供することが本発明のさらなる目的である。従来技術の組成物に関連する欠点に対処するために、その表面の本来の特性に影響を及ぼすことなく、基質表面に化学的におよび/または物理的に結合する組成物を提供することにより、基質表面上に殺生物剤を保持する殺生物組成物を提供することが必要である。本出願人らにより行われた調査に基づいて、殺生物剤の頑強で持続性の表面コーティングを提供するのに最も有効な物質が、水性または溶剤媒体のいずれかから適用される、有機官能性シランオリゴマーであると結論づけられた。有機官能性シランオリゴマー例えば、二量体、三量体、四量体、五量体等は、表面に深く浸透するのに十分小さく、これにより、表面との共有結合ならびに原位置での自己重合をもたらすことができる。これらのオリゴマーの別の利点は、異なる有機官能基が、同一シランオリゴマー分子内に存在することができることであり、したがってこのことは特別な汎用性を与え、オリゴマーシランを所望の用途用にカスタマイズすることを可能にする。例えば、これらの官能基は、所望の硬化の条件、例えば、周囲温度、高温またはUV硬化に適合するように選択するまたは設計することができる。基質表面への塗布後、本発明の組成物は、コーティングされた表面上に殺生物剤の耐久性のあるミクロまたはナノフィルムを形成する。本出願人は、多くの官能性アミノ基を有するシランオリゴマーが、独自にかなりの抗菌活性主に殺真菌性を有することを見出した。したがって、第1の態様では、本発明は、殺生物剤と有機官能性シランオリゴマーとを含む殺生物組成物を提供する。本発明による組成物により達成される殺生物性能有効寿命および死滅率の改善は、組成物の必須成分、すなわち、当該用途にとって最適の性能をもたらすよう選択されたオリゴマーシランおよび特定の1種もしくは複数の殺生物剤の混合のためであると考えられている。コーティングとしての組成物の塗布前に組成物にフィルム形成剤を添加することにより、効果がさらに強化される。フィルム形成剤は、他の方法で可能であるよりもはるかに長く高濃度で、塗布される基質表面上に他の化合物を保持する。さらなる態様では、本発明は、本明細書に定義される殺生物組成物でコーティングされた表面を有する基質を提供する。さらに別の態様では、本発明は、本明細書に定義される殺生物組成物を表面に塗布するステップを含む、基質の表面に長期間の消毒をもたらす方法を提供する。本発明の特定の実施形態を、添付の図面を参照して以下にさらに記載する。殺生物組成物上記のように、本発明は、殺生物剤と有機官能性シランオリゴマーとを含む殺生物組成物を提供する。任意の適当な殺生物剤を本発明の組成物に使用することができる。殺生物剤は、細菌、真菌およびウイルスを含む広範な一連の病原体に対して活性を有する適当に広範な一連の殺生物剤である。適当な殺生物剤の例としては、それだけに限らないが、第四級アンモニウム化合物Lonza製、ビグアナイドArchChemicals、グアニジンLonza、グルタルアルデヒドDow、BASF、ホルムアルデヒドTennants、ヨードフォアISP、塩素Ineos、フェノール誘導体Quatchem、アミンAkzo、金属塩ArchChemicals、ブロノポールBronopolBASF酸化剤DuPont、酸Univar、アルカリTennants等が挙げられ、可溶性または不溶性形態で存在する。引用した上記製造業者は、一例である。これらの材料は、当技術分野で周知であり、殺生物組成物の製剤に使用されてきた。好ましい殺生物剤は、グルタルアルデヒド、第四級アンモニウム化合物、ビグアナイドおよび金属塩である。本発明の組成物中に存在する殺生物剤の量は変化し得る。適当には、殺生物剤は、全組成物の0.05~10w/vの範囲の量で存在する。同一組成物中に1種または複数の殺生物剤が存在してもよい。本発明の一実施形態では、殺生物剤は、本発明の組成物中に分散しているが、有機官能性シランオリゴマーに化学的に結合していない。適当には、殺生物剤は、有機官能性シランオリゴマー網目構造中に物理的にカプセル化されている。特定の実施形態では、殺生物剤は、有機官能性シランオリゴマーに添加する前にポリマーマトリクス中にマイクロカプセル化され、それにより、組成物に緩効性または制御放出能力、ならびにより優れた長寿命すなわち、より優れた残留殺生物効力がもたらされる。このような実施形態はまた、規制的観点からより許容され得る。用語有機官能性シランオリゴマーは、本明細書で、有機官能性置換基を含むシランオリゴマーを指すために使用される。任意の適当なシランオリゴマーを本発明の組成物に使用してよい。本発明の組成物中に存在する有機官能性シランオリゴマーの量は変化し得る。適当には、存在するシランオリゴマーの量は、全組成物の0.05~15w/vの範囲内にある。同一組成物中に1種または複数のシランオリゴマーが存在してもよい。本発明の一実施形態では、有機官能性シランオリゴマーは、本明細書に定義されるシランオリゴマー、シルセスキオキサン、二脚状シランdipodalsilaneまたはこれらの混合物から選択される。一実施形態では、シランオリゴマーは、2~15個のモノマー単位を含む。さらなる実施形態では、シランオリゴマーは、2~10個のモノマー単位を含む。一実施形態では、シランオリゴマーは、下式:[式中、Qは官能基例えば、ハロ、ヒドロキシル、ニトロ、シアノ、カルボキシ、アミノであり、Mは存在しないか、またはリンカー例えば、1~10Cアルキレンであり、R1、R2およびR3のうち少なくとも1つはヒドロキシルであり、その他はハロ、ヒドロキシル、1~10Cアルキル、2~10Cアルケニルおよび2~10Cアルキニル、または1~10Cアルコキシから選択される。]で表されるシランモノマーの縮合により形成される。適当には、R1、R2およびR3は、全てヒドロキシルである。Qは、当技術分野で既知の任意の適当な官能基であってよい。これらのモノマーの縮合により形成されるシランオリゴマー中、各Q基は同じであっても異なっていてもよい。例えば、各Q基は、独立して、ハロ、ヒドロキシル、ニトロ、シアノ、カルボキシ、アミノ、ビニル、アクリレート、メタクリレート、エポキシド環、または下式:L0-Q1[式中、L0は、-O-、-CO-、-OCO-、-COO-、-OCH2mmは1と3との間の整数であるから選択され、Q1は、1~8Cアルキル、2~8Cアルケニル例えば、ビニル、2~8Cアルキニル、またはエポキシド環から選択され、任意の1~8Cアルキル、2~8Cアルケニル、2~8CアルキニルQ1基は、任意選択により、ハロ、ヒドロキシル、ニトロ、シアノ、カルボキシ、アミノ、ビニル、アクリレート、メタクリレート、およびエポキシド環から選択される1種または複数の置換基により置換されている。]により定義される基から選択され得る。一実施形態では、Qは、下式:L0-Q1[式中、L0は、-OCO-または-OCH2mmは1であるから選択され、Q1は、ビニルまたはエポキシド環から選択される。]により定義される基である。特定の実施形態では、グルタルアルデヒドが殺生物剤として存在する場合、有機官能性シランオリゴマーは、アミノ官能基を含まない例えば、Qはアミノではない、または置換基としてアミノ基を含まない。Mは、当技術分野で既知の任意の適当なリンカー基であってよい。適当には、Mは、アルキレン、特に1~5Cアルキレン、特に2~4Cアルキレンである。一実施形態では、シランオリゴマーは、下式:式中、MおよびQは上に定義した通りであり、nは1~14、より好ましくは1~9であるを有する。さらなる実施形態では、有機官能性シランオリゴマーは、シルセスキオキサンである。シルセスキオキサンは、当技術分野で既知であり、実験式RSiO1.5Rは有機官能基、例えば、上で定義した基Qまたは-M-Qであるを有する。好ましくは、シルセスキオキサンの少なくとも1個のR基は、本明細書に定義する基-M-Qである。前述の通り、存在する各R基は同じであっても異なっていてもよい。水溶性シルセスキオキサンは、ヒドロキシルR基に富む。特定の実施形態では、あるR基は本明細書に定義する基M-Qである一方で、他のR基はヒドロキシル、1~10Cアルキル、または1~10Cフルオロアルキルから選択される。このような場合、適当にはR基の半分未満はM-Qにより定義される。シルセスキオキサンは、異なる有機官能性側鎖基を有する可撓性セラミック骨格をもたらす。新世代ハイブリッドオリゴマーシルセスキオキサンは、より優れた加水分解安定性、顕著な摩耗性能を与え、三次元ポリマー網目構造をもたらす。最終的なポリマーの特性は、分子構造および官能性側鎖基の反応性により決定される。シルセスキオキサンは、多面体かご型構造図1参照およびはしご型構造図2参照を含む、様々な三次元形態を提供することができる。さらなる実施形態では、有機官能性シランは、二脚状シランである。二脚状シランは、当技術分野で既知であり、組成物の結合および安定性を改善することができる。さらに、これらの二脚状シランを添加することにより、系の加水分解安定性のさらなる強化がもたらされる。これらの二脚状シランの主要な利点は、3個に対して、基質と6個の結合を形成する能力である。二脚状シランの典型的な構造を以下に示す。R基は、非加水分解性有機基である。任意の適当な有機基を使用してよい。適当には、有機基は、有機樹脂およびポリマーと結合することができる。X基は、加水分解性であり典型的には、アルコキシ、アシルオキシまたは塩素、ケイ素基が無機基質と結合するのを可能にする。適当なシランの市販の例としては、Evonik製のDynasylan、TWICambridge製のVitolaneおよびGelestInc製のDipodalSilanesが挙げられる。シランはまた、不溶性無機または有機粒子状物質と反応し、これらを基質表面に結合させることができる。オリゴマーシランは、構造に応じて、ポリマーおよび基質に浸透し、三次元網目構造で結合する能力を有する。一実施形態では、組成物は、組成物の物理特性、例えば、その耐久性に影響を及ぼす追加のポリマー成分をさらに含む。特定の実施形態では、組成物は、フィルム形成剤をさらに含む。本明細書に使用する用語フィルム形成剤は、広範囲であり、結合物質および接着剤と呼ばれ得る物質を含む、薄膜の方法で基質のコーティングを促進する任意の物質を包含することが意図されている。適当なフィルム形成剤は、以下の任意の1つから選択され得る:ポリアミド、ポリエステル、ポリエチレンオキシド、ポリウレタン、ポリビニルピロリドン、ポリアクリレート、ポリメタクリレート、ポリウレタン、ポリビニルアルコール、エポキシ樹脂、ポリグリコール、ポリシロキサン、多糖類、およびポリクオタニウムと呼ばれるポリマー。これらのポリマー、およびここで言及しない他のポリマーが、単独で、ブレンドで、または共重合体もしくは誘導体として存在してもよい。好ましいポリマーは、ポリビニルピロリドン、ポリウレタンおよびポリクオタニウム、ならびにこれらの共重合体および誘導体である。ポリクオタニウムの例としては以下が挙げられる。存在するフィルム形成材料の量は変化し得る。典型的には、全組成物の0.05~15w/wまたはw/vの範囲内の量が存在することになる。同一組成物中に1種または複数のポリマーが存在してもよい。本発明の組成物は、水溶液または適当な溶媒中の溶液の形態で使用してよい。本発明の組成物に使用するのに適した溶媒は、エタノール、イソプロパノールおよびブタノールの任意の1種または複数である。他の適当な溶媒には、トリクロロエタンなどの塩素化炭化水素が含まれる。本発明によるコーティング組成物は、通常、病原体の存在を回避することが要求される多くの表面に用いることができる。以下の段落で、殺生物組成物を使用することができる表面の例の概要を述べる。エアフィルタカートリッジの繊維または他の表面を、フィルタを通過する空気中の十分に高い割合の病原体を死滅させてバイオバーデンを感染が起こりそうな値未満に低下させるために、本発明による組成物でコーティングすることができる。コーティング手順は、本発明の組成物を使用することにより単純化することができる。フィルタエレメントfilterelementを、単純に溶液の形態のコーティング組成物中に浸漬する。コーティングを用いる他の方法を使用してもよい。次いで、繊維状または網目状泡または他のある多孔性材料であり得るフィルタエレメントの材料を圧縮して空気を排出し、次いで、温かい気流中で乾燥させて水または縮合により回収することができる溶媒を蒸発させることができる。次いで、乾燥したエアフィルタエレメントを適当なフレームボール紙フレームなどに組み立てて、フィルタカートリッジを形成することができる。次いで、保管または運送中に偽製空気内容物によりその効力が損なわれないように、使用の瞬間までこれをプラスチック材料製のものなどの適当な気密性バッグに詰め込むことができる。ワイピング、ブラッシング、ローラー塗りまたはスプレー塗装により、壁および他の構造表面を本発明による組成物でコーティングして、費用対効果が高くなるよう十分に長期間、有効な殺生物表面を作り出すことができる。本発明によると、必須の活性殺生物剤とオリゴマーシランおよび結合剤の組み合わせにより、結合剤を添加しない任意の単一の活性殺生物剤を含有する組成物を用いるよりも有意に長い有効寿命を有する殺生物コーティングを作り出すことができる。硬質表面を通常の手順により本発明による組成物でコーティングして、金属、ガラス、セラミック、木材、プラスチック等のこれらの表面上の生きた病原体の存在を防ぐことができる。皮膚、特に手を、利用時に皮膚/手の任意の病原体を死滅させるだけでなく、処理した皮膚/手と接触する任意のさらなる病原体を一定期間にわたって死滅させ続ける本発明による殺生物組成物でコーティングすることができる。ここで、本発明をどのように実施することができるかを、単なる例として、以下の実施例を参照して記載する。実施例1-フィルタ媒体コーティング殺生物剤、フィルム形成剤、有機官能性シランオリゴマー、脱イオン水および/または溶媒を用いて適当なコーティング組成物を作製する。適当には繊維状材料からなる、フィルタ上の得られるコーティングは、繊維重量の0.5~4wtの濃度および典型的にはサブミクロンのフィルム厚さである。これらの実施例は、例示のためのものに過ぎず、要求される殺生物剤保護のレベルおよびその特定の国における任意の規制制限に応じて、他の殺生物剤および/またはフィルム形成剤を使用してもよいことに留意されたい。組成物1-安定化グルタルアルデヒドを用いたフィルタ媒体コーティング脱イオン水または蒸留水40~800g/l溶媒例えば、エタノール40~800g/l安定化グルタルアルデヒドG-Cide登録商標5~100g/l100グルタルアルデヒド製として表すVitolane登録商標またはDynasylan登録商標シランオリゴマー5~400g/lフィルム形成ポリマーPVP、PVA、PU等5~200g/lpH調整剤例えば、NaOHpH5.0~7.0まで水またはアルコールのバルク1000mlまでほとんどの場合、用いられる最適pHはpH5.0~7.0の間であることに留意されたい。溶媒の量は、要求される乾燥の速度に応じて、全ての製剤において、0~90で変化し得ることに留意されたい。組成物2-高分子ビグアナイドを用いたフィルタ媒体コーティング脱イオン水または蒸留水40~800g/l溶媒例えば、エタノール40~800g/l高分子ビグアナイドVantocil登録商標5~200g/lピリチオン亜鉛5~200g/lVitolane登録商標またはDynasylan登録商標シランオリゴマー5~400g/lフィルム形成ポリマーPVP、PVA、PU等5~200g/lpH調整剤例えば、NaOHpH5.0~7.0まで水またはアルコールのバルク1000mlまでほとんどの場合、用いられる最適pHはpH5.0~7.0の間であることに留意されたい。溶媒の量は、要求される乾燥の速度に応じて、全ての製剤において、0~90で変化し得ることに留意されたい。本発明の一態様によるフィルタアセンブリの好ましい実施形態は、上部または内部に本発明による殺生物組成物がコーティングされた繊維状材料または網目状泡からなる第1フィルタエレメントを含む。特定の実施形態では、フィルタアセンブリは、上部または内部にグルタルアルデヒドおよび有機官能性シランを含む殺生物組成物上記実施例1などがコーティングされた繊維状材料または網目状泡からなる第1フィルタエレメントと、第1フィルタエレメントの下流に間隔をあけて載せられた第2フィルタエレメントとを含み、この第2フィルタエレメントもまた、繊維状材料または網目状泡からなるが、上記実施例1のように上部または内部に高分子ビグアナイドおよび/または他の殺生物剤、有機官能性シランならびにフィルム形成剤などの殺生物組成物がコーティングされている。実施例2-硬質表面処理脱イオン水または蒸留水600~950g/l溶媒例えば、エタノール00~200g/l高分子ビグアナイド0.5~10g/l第四級アンモニウム化合物0.5~10g/lBronopol登録商標0.5~10g/lVitolane登録商標またはDynasylan登録商標シランオリゴマー5~400g/lフィルム形成ポリマーPVP、PVA、PU等5~100g/l任意選択pH調整剤例えば、NaOHpH5.0~7.0まで水またはアルコールのバルク1000mlまで製剤は、スプレーおよび清潔な布によるワイピングもしくは含浸拭き材料による硬質表面のワイピングにより、塗布されてよい。実施例3-硬質表面コーティング溶媒系塗布に適した殺生物剤、任意選択のフィルム形成剤およびオリゴマーシランを用いて適当なコーティング化合物を作製する。このコーティング化合物は、詰め込み織物の場合噴霧、高圧散布、ブラシ等により、任意の硬質表面に塗布することができ、状況に応じて、種々の期間、有効な殺生物剤保護をもたらすことになる。脱イオン水または蒸留水0~200g/l溶媒例えば、エタノール800~950g/l高分子ビグアナイド0.5~20g/lピリチオン亜鉛0.5~20g/lVitolane登録商標またはDynasylan登録商標シランオリゴマー0.5~400g/lフィルム形成ポリマーPVP、EVAまたはPVA等5~200g/lpH調整剤例えば、NaOHpH5.0~7.0まで水またはアルコールのバルク1000mlまで実施例4-ハンドコーティング組成物任意選択のフィルム形成剤と共に、その塗布において皮膚適合性の任意の殺生物剤を用いて適当なコーティング化合物を作製する。この化合物を使用者が用いるのにより容易かつより心地よくするためにゲル化剤および/または芳香剤を添加することも有利であり得る。以下の処方は、皮膚消毒のために手にすり込まれ、洗い落とさない手の洗浄剤のためのものである。消毒剤および乾燥剤としてアルコールが組み込まれ、通常は、イソプロパノールおよび/またはエタノールがこの用途で使用されるが、乾燥および皮膚のひび割れの不満がこれらのアルコールを病院の看護職員に不評判にし、食品工場では、宗教上の理由のためにアルコール系製品を使用することができない従業者に抵抗感が生じていた。驚くべきことに、ジオキソランエーテル系製品が以下の処方でもさしつかえなく作用することが見出された。脱イオン水または蒸留水300~950g/l溶媒例えば、アルコールまたはジオキソラン10~800g/l安定化グルタルアルデヒドG-Cide0.5~5g/l100グルタルアルデヒド製として表すゲル化剤2.0~20.0g/lVitolane登録商標またはDynasylan登録商標シランオリゴマー5.0~100g/l条件調節剤グリセリン5.0~50g/lフィルム形成ポリマーPVP、PVA、PU等5.0~100g/l任意選択pH調整剤例えば、NaOHpH5.0~7.0まで水またはアルコールのバルク1000mlまで上記処方に他の適当な殺生物剤を添加または置換してもよい。上記処方における適当なゲル化剤は、Cognisと呼ばれる会社からUltragel300として入手できるカチオン性ポリアクリレート、またはCPKelsoと呼ばれる会社から入手できる多糖類キサンタンガム、またはRhodia製のJaguar、グアーガムである。上記処方は、例示のためのものであり、使用の状況および根絶するべき病原体に応じてかなり変化し得ることに留意されたい。本明細書の説明および特許請求の範囲中、単語含むおよび含有するならびにこれらの変形は、~を含むがこれらに限定されないを意味し、他の部分を除外することを意図していないまた除外しない。本明細書の説明および特許請求の範囲中、文脈上異なる解釈を要する場合を除き、単数形は複数形を包含する。特に、不定冠詞を使用する場合、文脈上異なる解釈を要する場合を除き、本明細書は、複数ならびに単数を意図するものとして理解されるべきである。本明細書の特定の実施例と関連して記載する化合物、化学成分または基は、矛盾しない限り本明細書に記載する任意の他の実施例に適用可能であると理解されるべきである。本明細書に開示する特徴の全ておよび/または開示する任意の方法もしくはプロセスのステップの全ては、このような特徴および/またはステップの少なくともいくつかが相互排他的である組み合わせを除く任意の組み合わせで組み合わせることができる。本発明は、任意の前記実施形態の詳細に制限されない。本発明は、本明細書に開示する特徴の任意の新規なものもしくは任意の新規な組み合わせ、または開示する任意の方法もしくはプロセスの任意の新規なものもしくは任意の新規な組み合わせに及ぶ。